Tuyau résistant au feu comprenant une couche d’isolation thermique comprenant une couche de substrat céramique de zircone stabilisée à l’oxyde d’yttrium (YSZ) disposée entre une première couche de caoutchouc de silicone et une deuxième couche de caoutchouc de silicone. Tuyau résistant au feu selon la revendication 1, comprenant en outre une couche de tube interne préparée à partir d’une composition comprenant un polytétrafluoroéthylène (PTFE). Tuyau résistant au feu selon la revendication 2, comprenant en outre une couche de renforcement, facultativement dans lequel la couche de renforcement est disposée entre la couche de tube interne et la couche d’isolation thermique, facultativement dans lequel la couche de renforcement comprend une tresse métallique, facultativement une tresse métallique en acier inoxydable. Tuyau résistant au feu selon l’une quelconque des revendications 1 à 3, dans lequel la couche de substrat céramique YSZ comprend de la zircone (ZrO 2 ) et d’environ 3 % molaires à environ 8 % molaires d’oxyde d’yttrium (Y 2 O 3 ), facultativement dans lequel la couche de substrat céramique YSZ a une épaisseur allant d’environ 20 micromètres à environ 100 micromètres. Tuyau résistant au feu selon l’une quelconque des revendications 1 à 4, dans lequel les première et deuxième couches de caoutchouc de silicone sont préparées à partir d’une composition de caoutchouc de silicone comprenant d’environ 40 à 80 % en poids, ou d’environ 50 à 70 % en poids d’un caoutchouc à base de silicone, facultativement dans lequel la composition de caoutchouc de silicone comprend un additif choisi dans le groupe constitué par des agents de durcissement, des auxiliaires de processus, des agents ignifuges, des promoteurs d’adhérence, des antioxydants, des stabilisants à la lumière ultraviolette, des charges, des agents thixotropes, des silicones supplémentaires, des teintures et un colorant, en outre facultativement dans lequel la composition de caoutchouc de silicone comprend une charge de silice broyée en une quantité comprise entre environ 0 et 30 % en poids, 1 et 20 % en poids, 5 et 15 % en poids, ou environ 10 et 12 % en poids. Tuyau résistant au feu selon la revendication 5, dans lequel la composition de caoutchouc de silicone comprend un agent ignifuge comprenant un borate de zinc. Tuyau résistant au feu selon l’une quelconque des revendications 1 à 6, comprenant une multiplicité de couches d’une direction radiale interne à une direction radiale externe comprenant : i) une couche de tube interne préparée à partir d’une composition comprenant un PTFE ; ii) une première couche de renforcement comprenant une tresse métallique ; iii) une première couche de caoutchouc de silicone ; iv) une couche de substrat céramique YSZ ; et v) une deuxième couche de caoutchouc de silicone. Tuyau résistant au feu selon l’une quelconque des revendications 1 à 7, dans lequel les première et deuxième couches de caoutchouc de silicone présentent i) une dureté de 65 à 75 Shore A selon la norme ASTM 2240 ; ii) une résistance à la traction d’au moins 750 psi selon la norme ASTM D412 ; iii) un pourcentage d’allongement d’au moins 150 % selon la norme ASTM D412 ; iv) une résistance à la déchirure d’au moins 50 Die C selon la norme ASTM D624 ; v) un module de 50 % de 250 à 350 psi selon la norme ASTM D412 ; et vi) un module de 100 % de 300 à 450 psi selon la norme ASTM D412. Tuyau résistant au feu selon l’une quelconque des revendications 1 à 8, dans lequel la composition de caoutchouc de silicone durcie à couche d’isolation thermique réussit à un essai à la flamme lorsqu’il est testé selon MSHA ASTP5007 ; et présente une formation de résidu charbonneux visible externe importante lorsqu’il est testé selon MSHA ASTP5007. Tuyau résistant au feu selon l’une quelconque des revendications 1 à 9, dans lequel i) le tuyau satisfait ou dépasse les exigences de performance AS1055 et TSO de 15 minutes dans des conditions de débit nul ; et ii) le tuyau est dimensionné pour une plage de températures de fonctionnement continue de -65 °F à +450 °F (-54 °C à +232 °C). Procédé de fabrication du tuyau résistant au feu selon l’une quelconque des revendications 1 à 10 comprenant : la formation d’une couche de tube interne préparée à partir d’une composition comprenant un PTFE ; le tressage d’une première couche de renforcement comprenant une tresse métallique par-dessus la couche de tube interne ; l’extrusion d’une première composition de caoutchouc de silicone par-dessus la couche de renforcement ; le laminage dʼune couche de substrat céramique YSZ par-dessus la première couche de caoutchouc de silicone ; l’extrusion d’une deuxième composition de caoutchouc de silicone par-dessus la couche céramique YSZ pour former un tuyau vert ; et le durcissement du tuyau vert pour former le tuyau résistant au feu.